(57)【要約】  本発明の光学シートは、光透過性を有する光学部材の表面に配置されて用いられる光学シートであって、光透過性を有する一対の基材と、前記一対の基材の間に設けられ、入射する光の一部を透過し、残部を反射させるハーフミラー層と、を備え、前記一対の基材のうち、前記光学部材とは反対側に位置する基材は、色材を含むことを特徴とする。
2020153324.tif 000002
【特許請求の範囲】
【請求項１】
光透過性を有する光学部材の表面に配置されて用いられる光学シートであって、
光透過性を有する一対の基材と、
前記一対の基材の間に設けられ、入射する光の一部を透過し、残部を反射させるハーフミラー層と、を備え、
前記一対の基材のうち、前記光学部材とは反対側に位置する基材は、色材を含むことを特徴とする光学シート。
【請求項２】
前記一対の基材のうちの前記光学部材側の基材と、前記ハーフミラー層との間に設けられた偏光層をさらに備える請求項１に記載の光学シート。
【請求項３】
光透過性を有する光学部材の表面に配置されて用いられる光学シートであって、
光透過性を有する一対の基材と、
前記一対の基材の間に設けられ、入射する光の一部を透過し、残部を反射させるハーフミラー層と、
前記一対の基材のうち、前記光学部材とは反対側に位置する基材と、前記ハーフミラー層とを接着する接着剤層と、を備え、
前記接着剤層は、色材を含むことを特徴とする光学シート。
【請求項４】
前記接着剤層は、ウレタン系接着剤を含む請求項３に記載の光学シート。
【請求項５】
前記色材は、キノリン系色素、アントラキノン系色素、ぺリレン系色素、ポリメチン色素、ポルフィリン錯体色素、フタロシアニン色素のうちの１種または２種以上の組み合わせである請求項１ないし４のいずれか１項に記載の光学シート。
【請求項６】
光透過性を有する光学部材と、
前記光学部材の表面に配置されて用いられる請求項１ないし５のいずれか１項に記載の光学シートと、を備えることを特徴とする光学部品。
【発明の詳細な説明】
【技術分野】
【０００１】
本発明は、光学シートおよび光学部品に関する。
【背景技術】
【０００２】
眼鏡、カメラなどの光学製品や、ディスプレイ装置の表示画面など、光学的・視覚的な現象を生じる機器には、様々な光学多層膜が利用されている（例えば、特許文献１参照）。【０００３】
光学多層膜は、例えば、反射防止膜や、ハーフミラーとして用いられている。
特許文献１に記載されている光学多層膜は、レンズ等の透明基材の表面に、例えば、真空蒸着法によって金属薄膜を成膜、積層することにより製造されている。各金属薄膜の厚さや材料を適宜設定することにより、光学多層膜は、反射防止膜や、ハーフミラーとして機能する。【０００４】
しかしながら、特許文献１に開示されている光学多層膜は、表面の部分（最外層）に露出しており、摩耗したり傷ついたりすることがある。これを防ぐために、光学多層膜の厚さをある程度厚くすることが考えられる。しかし、光学多層膜を形成したシートを眼鏡レンズに貼着して使用する場合、光学多層膜の厚さが厚いと光学多層膜にクラックが生じて光学特性が低下する問題がある。【０００５】
また、このような光学多層膜は、トータルの層数、各層の厚さ、各層の材料等によって反射光の色、すなわち、レンズを外側から見たときの色が決まる。前述したように、光学特性を優先した場合、光学多層膜のトータルの層数、各層の厚さ、各層の材料等を調整することが難しい。【０００６】
このように、ハーフミラー層におけるクラックによる光学特性の低下を防止しつつ、デザイン性を高めるのは難しい。
【先行技術文献】
【特許文献】
【０００７】
【特許文献１】特開２００９−０５８７０３号公報
【発明の概要】
【発明が解決しようとする課題】
【０００８】
本発明の目的は、ハーフミラー層を保護することができ、優れた光学特性を有するとともにデザイン性に優れる光学シートを提供することにある。
【課題を解決するための手段】
【０００９】
このような目的は、下記（１）〜（６）の本発明により達成される。
（１）  光透過性を有する光学部材の表面に配置されて用いられる光学シートであって、
光透過性を有する一対の基材と、
前記一対の基材の間に設けられ、入射する光の一部を透過し、残部を反射させるハーフミラー層と、を備え、
前記一対の基材のうち、前記光学部材とは反対側に位置する基材は、色材を含むことを特徴とする光学シート。【００１０】
（２）  前記一対の基材のうちの前記光学部材側の基材と、前記ハーフミラー層との間に設けられた偏光層をさらに備える上記（１）に記載の光学シート。【００１１】
（３）  光透過性を有する光学部材の表面に配置されて用いられる光学シートであって、
光透過性を有する一対の基材と、
前記一対の基材の間に設けられ、入射する光の一部を透過し、残部を反射させるハーフミラー層と、
前記一対の基材のうち、前記光学部材とは反対側に位置する基材と、前記ハーフミラー層とを接着する接着剤層と、を備え、
前記接着剤層は、色材を含むことを特徴とする光学シート。【００１２】
（４）  前記接着剤層は、ウレタン系接着剤を含む上記（３）に記載の光学シート。
（５）  前記色材は、キノリン系色素、アントラキノン系色素、ぺリレン系色素、ポリメチン色素、ポルフィリン錯体色素、フタロシアニン色素のうちの１種または２種以上の組み合わせである上記（１）ないし（４）のいずれかに記載の光学シート。【００１３】
（６）  光透過性を有する光学部材と、
前記光学部材の表面に配置されて用いられる上記（１）ないし（５）のいずれかに記載の光学シートと、を備えることを特徴とする光学部品。
【発明の効果】
【００１４】
本発明によれば、ハーフミラー層を保護することができ、優れた光学特性を有するとともにデザイン性に優れる光学シートおよび光学部品を提供することができる。
【図面の簡単な説明】
【００１５】
【図１】図１は、本発明の光学シート（第１実施形態）を備える光学部品（サングラス）を示す斜視図である。
【図２】図２は、本発明の光学シート（第１実施形態）を備える光学部品（サンバイザー）を示す斜視図である。
【図３】図３は、図１に示す光学シート付きレンズが備える光学シートの拡大断面図である。
【図４】図４は、本発明の光学シート（第２実施形態）の拡大断面図である。
【図５】図５は、本発明の光学シート（第３実施形態）の拡大断面図である。
【発明を実施するための形態】
【００１６】
以下、本発明の光学シートおよび光学部品を添付図面に示す好適な実施形態に基づいて詳細に説明する。
【００１７】
＜第１実施形態＞
図１は、本発明の光学シート（第１実施形態）を備える光学部品（サングラス）を示す斜視図である。図２は、本発明の光学シート（第１実施形態）を備える光学部品（サンバイザー）を示す斜視図である。図３は、図１に示す光学シート付きレンズが備える光学シートの拡大断面図である。
【００１８】
なお、図１、図２において、サングラスを使用者の頭部に装着した際に、レンズの使用者の目側の面を裏側の面と言い、その反対側の面を表側の面とも言う。すなわち、図３（図４、図５についても同様）では、左側の面が「表側の面」であり、右側の面が「裏側の面」である。また、図３（図４、図５についても同様）では、光学シートの厚さ方向を誇張して図示しているが、実際の寸法とは大きく異なる。
【００１９】
［光学部品］
図１に示すように、サングラス（光学部品１００）は、使用者の頭部に装着されるフレーム２０と、フレーム２０に固定された光学シート付レンズ１Ａとを備えている。なお、本明細書中においては、「レンズ」とは、集光機能を有するレンズ、集光機能を有していないレンズの双方を含む。
【００２０】
図１に示すように、フレーム２０は、使用者の頭部に装着されて使用され、リム部２１と、ブリッジ部２２と、使用者の耳に掛けられるテンプル部２３と、ノーズパッド部２４とを有している。各リム部２１は、リング状をなしており、内側に光学シート付レンズ１Ａが装着される部分である。
【００２１】
ブリッジ部２２は、各リム部２１を連結する部分である。テンプル部２３は、つる状をなし、各リム部２１の縁部に連結されている。このテンプル部２３は、使用者の耳に掛けられる部分である。ノーズパッド部２４は、サングラス（光学部品１００）を使用者の頭部に装着した装着状態において、使用者の鼻と当接する部分である。これにより、装着状態を安定的に維持することができる。
【００２２】
なお、フレーム２０の形状は、使用者の頭部に装着することができれば、図示の構成に限定されない。
【００２３】
本発明の光学部品は、後述する本発明の光学シート１０を備えることを特徴とする。これにより、後述する光学シート１０の利点を享受しつつ、サングラスとしての機能を発揮することができる。
【００２４】
図２に示すように、サンバイザー（光学部品１００’）は、使用者の頭部に装着されるリング状の装着部５０と、装着部５０の前方に設けられたツバ６０とを有している。ツバ６０は、光学シート付レンズ１Ａを有する。これにより、後述する光学シート１０の利点を享受しつつ、サンバイザーとしての機能を発揮することができる。
【００２５】
光学シート付レンズ１Ａは、レンズ７（光学部材）と、レンズ７の表面（表側の面）に積層された光学シート１０と、を備える。
【００２６】
レンズ７の構成材料としては、光透過性を有していれば、特に限定されず、例えば、各種熱可塑性樹脂や、熱硬化性樹脂や、光硬化性樹脂等の各種硬化性樹脂の各種樹脂材料や、各種ガラス材料や、各種結晶材料が挙げられる。
【００２７】
上記樹脂材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主とする共重合体、ブレンド体、ポリマーアロイ等が挙げられ、これらのうちの１種または２種以上を組み合わせて用いることができる。
【００２８】
また、上記ガラス材料としては、光透過性を有していれば特に限定されず、例えば、ソーダガラス、結晶性ガラス、石英ガラス、鉛ガラス、カリウムガラス、ホウケイ酸ガラス、無アルカリガラス等が挙げられる。
【００２９】
また、上記結晶材料としては、光透過性を有していれば特に限定されず、例えば、サファイア、水晶等が挙げられる。また、レンズ７の厚さは、特に限定されず、例えば、０．５ｍｍ以上５．０ｍｍ以下であることが好ましく、１．０ｍｍ以上３．０ｍｍ以下であることがより好ましい。これにより、比較的高い強度と、軽量化とを両立することができる。
【００３０】
［光学シート］
次に、光学シート１０について説明する。
【００３１】
図３に示すように、光学シート１０は、第１基材１と、第２基材２と、これらの間に設けられたハーフミラー層３と、ハーフミラー層３と第２基材２との間に設けられた接着剤層４とを有する積層体で構成されている。また、光学シート１０は、第１基材１、ハーフミラー層３、接着剤層４および第２基材２の順で積層されている。また、光学シート１０は、第１基材１がレンズ７と反対側、すなわち、表側に位置する向きで、レンズ７に積層（貼着）されて用いられる。
【００３２】
また、光学シート１０は、可撓性を有している。これにより、レンズ７の湾曲に追従して光学シート１０を貼着することができる。
【００３３】
（第１基材および第２基材）
第１基材１および第２基材２は、ハーフミラー層３を支持し、かつ、保護する機能を有している。
【００３４】
第１基材１および第２基材２は、光透過性（可視光透過性）を有する材料で構成されている。第１基材１および第２基材２の構成材料としては、特に限定されないが、例えば、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、また、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体等として）用いることができる。
【００３５】
これらの中でも、ポリカーボネートを用いることにより、優れた耐熱性および耐摩擦性を有する光学シート１０を得ることができる。また、ポリアミド系樹脂を用いることにより、耐衝撃性および耐薬品性に優れた光学シート１０を得ることができる。
【００３６】
上記ポリカーボネートとしては、特に限定されず、各種ポリカーボネート（芳香族系ポリカーボネート、脂肪族系ポリカーボネート）を用いることができるが、中でも、芳香族系ポリカーボネートであることが好ましい。芳香族系ポリカーボネートは、その主鎖に芳香族環を備えており、これにより、光学シート１０の強度をより向上させることができる。
【００３７】
この芳香族系ポリカーボネートは、例えば、ビスフェノールとホスゲンとの界面重縮合反応、ビスフェノールとジフェニルカーボネートとのエステル交換反応等により合成される。
【００３８】
ビスフェノールとしては、例えば、ビスフェノールＡや、下記式（１）に示すポリカーボネートの繰り返し単位の起源となるビスフェノール（変性ビスフェノール）等が挙げられる。
【００３９】
【化１】
2020153324.tif 000003
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００４０】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００４１】
特に、ポリカーボネートとしては、ビスフェノールに由来する骨格を有するビスフェノール型ポリカーボネートを主成分とすることが好ましい。かかるビスフェノール型ポリカーボネートを用いることにより、光学シート１０は、さらに優れた強度を発揮する。
【００４２】
このようなポリカーボネートの粘度平均分子量は１５０００以上２８０００以下であることが好ましく、１８０００以上２３０００以下であることがより好ましい。
【００４３】
これにより、光学シート１０の強度を十分に高めることができる。また、ポリカーボネートの溶融状態において、流動性を十分に高めることができる。
【００４４】
また、ポリカーボネートは、ＪＩＳ  Ｋ７２１０に準拠して測定されるメルトフローレート（ＭＦＲ）が、５ｇ／１０ｍｉｎ以上４０ｇ／１０ｍｉｎ以下であることが好ましく、２０ｇ／１０ｍｉｎ以上３５ｇ／１０ｍｉｎ以下であることがより好ましい。これにより、溶融状態において、ポリカーボネートの流動性を十分に高めることができる。
【００４５】
なお、第１基材１および第２基材２は、構成材料が同じであってもよく、異なっていてもよい。
【００４６】
第１基材１および第２基材２の厚さは、同じであってもよく、異なっていてもよいが、例えば、０．０５ｍｍ以上１ｍｍ以下であることが好ましく、０．０６ｍｍ以上０．８ｍｍ以下であることがより好ましい。
【００４７】
（ハーフミラー層）
ハーフミラー層３は、第１基材１と第２基材２との間に設けられ、入射する光の一部を透過し、残部を反射させる機能を有する、いわゆる、ハーフミラー機能を有する層である。
【００４８】
ハーフミラー層３は、高屈折率層３１と、高屈折率層３１よりも光屈折率が低い低屈折率層３２と、を有している。図示の構成では、表側（第１基材１側）から、高屈折率層３１および低屈折率層３２の順で積層されている。
【００４９】
高屈折率層３１および低屈折率層３２は、例えば、抵抗加熱法、電子ビーム加熱法（ＥＢ法）等の真空蒸着等により成膜された蒸着膜であり、ハーフミラー層３はこれらの積層体である。
【００５０】
また、高屈折率層３１および低屈折率層３２の構成材料としては、例えば、ＳｉＯ2、ＳｉＯ、ＴｉＯ２、ＴｉＯ、Ｔｉ2Ｏ3、Ｔｉ2Ｏ5、Ａｌ2Ｏ3、ＴａＯ2、Ｔａ2Ｏ5、ＮｄＯ2、ＮｂＯ、Ｎｂ2Ｏ3、ＮｂＯ2、Ｎｂ2Ｏ5、ＣｅＯ2、ＭｇＯ、Ｙ2Ｏ3、ＳｎＯ2、ＷＯ3、ＨｆＯ2、ＺｒＯ2、Ｓｃ２Ｏ３、ＣｒＯ、Ｃｒ２Ｏ３、Ｉｎ２Ｏ３、Ｌａ２Ｏ３、ＣａＦ２、ＭｇＦ2、Ｎａ３ＡｌＦ６、ＡｌＦ３、ＢａＦ３、ＣｅＦ３、ＣａＦ２、ＬａＦ２、ＬｉＦ、Ｎａ５Ａｌ３Ｆ１４、ＮｄＦ３、ＹＦ３等の酸化物またはフッ化物や、Ｉｎ、Ｃｒ、Ｔｉ、Ｎｉ、Ａｕ、Ｃｕ、Ｓｎ、Ｚｒ、Ａｌ等の金属材料が挙げられる。
【００５１】
高屈折率層３１の構成材料は、上記金属材料の中では、Ｃｒ、Ｚｒであることが好ましい。一方、低屈折率層３２の構成材料は、上記金属材料の中では、Ｉｎであることが好ましい。
【００５２】
これにより、高屈折率層３１の屈折率を、低屈折率層３２よりも高くすることができる。よって、後述するように、ハーフミラー層３は、ハーフミラー機能を有する層となる。さらに、これにより、ハーフミラー層３の曲げ性を高める、すなわち、クラックを生じにくくすることができる。
【００５３】
高屈折率層３１の構成材料は、上記酸化物の中では、Ｔａ２Ｏ5、ＨｆＯ２、ＺｒＯ２、Ｙ２Ｏ３、Ｓｃ２Ｏ３、ＣｅＯ２であることが好ましく、ＺｒＯ２、ＣｅＯ２であることがさらに好ましい。一方、低屈折率層３２の構成材料は、上記酸化物またはフッ化物の中では、例えば、ＳｉＯ、ＳｉＯ２、ＭｇＦ２、ＣａＦ２、Ｎａ３ＡｌＦ６、Ｎａ５Ａｌ３Ｆ１４であることが好ましい。これにより、高屈折率層３１の屈折率を、低屈折率層３２よりも高くすることができる。よって、後述するように、ハーフミラー層３は、ハーフミラー機能を有する層となる。
【００５４】
なお、構成材料として、Ａｕ、Ｃｕ、Ｉｎ等の金属材料を用いた場合には、ハーフミラー層３を単層とすることができ、厚さを可及的に薄くすることができ、クラックの発生をより効果的に抑制することができる。また、単層ではミラー反射色の種類に制限があるため、クラックの発生を効果的に抑制できる範囲で、ハーフミラー層３を多層膜とすることもでき、さまざまなミラー反射色とすることもできる。
【００５５】
また、高屈折率層３１および低屈折率層３２の物理厚さは、それぞれ、同じであってもよく、異なっていてもよいが、１ｎｍ以上２００ｎｍ以下であることが好ましく、１．５ｎｍ以上１５０ｎｍ以下であることがより好ましく、１．５ｎｍ以上１００ｎｍ以下であることがさらに好ましく、１．５ｎｍ以上７５ｎｍ以下であることが特に好ましい。
【００５６】
高屈折率層３１および低屈折率層３２の光学厚さ（５００ｎｍの波長に対して）は、０．００２／４λｎｍ以上０．４／４λｎｍ以下であることが好ましく、０．００３／４λｎｍ以上０．３／４λｎｍ以下であることがより好ましい。
【００５７】
高屈折率層３１および低屈折率層３２をこのような厚さとすることにより、ハーフミラー層３は、ハーフミラーとしての効果を十分に発揮することができる。
【００５８】
また、ハーフミラー層３の総厚（高屈折率層３１および低屈折率層３２の厚さの和）は、５ｎｍ以上５００ｎｍ以下である。これにより、ハーフミラー層３は、ハーフミラーとしての効果を十分に発揮することができるとともに、曲げ変形した際にハーフミラー層３にクラックが生じてしまうのを防止することができる。
【００５９】
なお、ハーフミラー層３の総厚とは、ハーフミラー層３の平均厚さのことを言う。この平均厚さは、例えば、断面を露出させＳＥＭまたはＴＥＭを用いて求めた値とすることができる。
【００６０】
ハーフミラー層３の総厚は、５ｎｍ以上５００ｎｍ以下であることが好ましく、７．５ｎｍ以上４５０ｎｍ以下であることがより好ましく、１０ｎｍ以上４００ｎｍ以下であることがさらに好ましく、１０ｎｍ以上２００ｎｍ以下であることがさらに好ましく、１０ｎｍ以上１５０ｎｍ以下であることが特に好ましい。
【００６１】
ハーフミラー層３の総厚が５ｎｍよりも薄かった場合、ハーフミラー層３は、ハーフミラーとしての効果を十分に発揮することができず、意匠性が低下する可能性がある。一方、ハーフミラー層３の総厚が５００ｎｍよりも厚かった場合、曲率半径が例えば１３０．８ｍｍ以上の曲面に光学シート１０を追従させた場合、ハーフミラー層３にクラックが生じてしまう可能性がある。
【００６２】
例えば、ハーフミラー層３を単層とする場合、ハーフミラー層３の厚さを５ｎｍ以上５００ｎｍ以下とすることができる。これにより、ハーフミラー層３は、ハーフミラーとしての効果を十分に発揮することができるとともに、曲げ変形した際にハーフミラー層３にクラックが生じてしまうのを防止することができる。
【００６３】
なお、ハーフミラー層３は、図示のような構成に限定されず、例えば、高屈折率層３１または低屈折率層３２の１層（単層）で構成されていてもよく、高屈折率層３１および低屈折率層３２が交互に積層された３層以上の多層構成であってもよい。
【００６４】
（接着剤層）
接着剤層４は、第２基材２と、ハーフミラー層３との間に設けられ、第２基材２とハーフミラー層３とを接合する機能を有する。
【００６５】
接着剤層４は、光透過性を有する接着剤により構成されている。この接着剤としては、例えば、シリコーン系、シリル化ウレタン系、ウレタン系、エポキシ系、ポリオレフィン系、塩素化ポリオレフィン系、ウレタン変性アクリル、アクリル系、シアノアクリレート系、ゴム系、ポリエステル系、ポリイミド系、フェノール系等の接着剤が挙げられる。
【００６６】
これらの中でも、接着剤層４は、シリル化ウレタン系またはウレタン変性アクリル系のウレタン系接着剤により構成されているのが好ましい。これにより、硬化時にガスが発生するのを防止することができる。特に、ハーフミラー層３は、ガスバリア性が比較的高いため、接着剤層４に気泡の残存が発生しやすいが、ウレタン系接着剤を用いた場合、この気泡の残存を防止することができる。
【００６７】
接着剤層４の厚さは、特に限定されず、例えば、１μｍ以上３００μｍ以下であることが好ましく、５μｍ以上２００μｍ以下であることがより好ましい。
【００６８】
このような接着剤層４により、第２基材２とハーフミラー層３とを接合することができる。
【００６９】
このような光学シート１０は、例えば、第１基材１にハーフミラー層３を順次積層し、ハーフミラー層３上に接着剤を塗布し、該接着剤上に第２基材２を貼り合わせ、接着剤を硬化させることにより得られる。
【００７０】
また、光学シート１０では、ハーフミラー層３が表面（光学シート１０の上面または下面）に露出していないため、ハーフミラー層３が摩耗したり、傷付いたりするのを防止する、すなわち、保護することができる。
【００７１】
なお、光学シート１０の総厚は、特に限定されないが、０．１ｍｍ以上２．０ｍｍ以下であることが好ましく、０．１２ｍｍ以上１．８ｍｍ以下であることがより好ましい。これにより、レンズ７の湾曲面に確実に追従して貼着することができる。
【００７２】
なお、このような光学シート１０を製造する際、例えば、第１基材１上にハーフミラー層３を成膜し、ハーフミラー層３の表面上かまたは第２基材２の一方の面上もしくは双方の面上に接着剤（接着剤層４）を塗布し、ハーフミラー層３を挟持するように第１基材１および第２基材２を接合することにより製造することができる。
【００７３】
このような光学シート１０は、レンズ７に積層されて用いられる。この積層方法としては、接着剤を介してレンズ７と光学シート１０とを接着する方法や、光学シート１０を金型の底部に背馳してその状態でレンズ７となる樹脂材料を金型内に流し込み硬化させる方法等が挙げられる。
【００７４】
［色材］
このような光学シート１０では、第１基材１は、色材を含んで構成されている。これにより、光学シート１０を外側から見たとき所望の色に見せることができる。また、ハーフミラー層３における反射光との相乗効果で、所望の色にきらきらと光って見え、デザイン性に優れる。特に、使用時にハーフミラー層３よりも外側に位置しているため、デザイン性を高めるという効果を顕著に発揮することができる。
【００７５】
この色材は、例えば、キノリン系色素、アントラキノン系色素、ぺリレン系色素、ポリメチン色素、ポルフィリン錯体色素、フタロシアニン色素のうちの１種または２種以上の組み合わせである。これにより、特に、第１基材１が上述したような樹脂材料で構成されている場合、第１基材１を製造する過程、すなわち、主材の樹脂材料と色材とを混合する際、良好にこれらを混合することができ、色材が凝集してしまうのを防止または抑制することができる。
【００７６】
キノリン系色素としては、例えば、２−メチルキノリン、３−メチルキノリン、４−メチルキノリン、６−メチルキノリン、７−メチルキノリン、８−メチルキノリン、６−イソプロピルキノリン、２，４−ジメチルキノリン、２，６−ジメチルキノリン、４，６，８−トリメチルキノリン等のアルキル置換キノリン化合物、２−アミノキノリン、３−アミノキノリン、５−アミノキノリン、６−アミノキノリン、８−アミノキノリン、６−アミノ−２−メチルキノリン等のアミノ基置換キノリン化合物、６−メトキシ−２−メチルキノリン、６，８−ジメトキシ−４−メチルキノリン等のアルコキシ基置換キノリン化合物、６−クロロキノリン、４，７−ジクロロキノリン、３−ブロモキノリン、７−クロロ−２−メチルキノリン等のハロゲン基置換キノリン化合物等が挙げられる。
【００７７】
アントラキノン系色素としては、例えば、（１）２−アニリノ−１，３，４−トリフルオロアントラキノン、（２）２−（ｏ−エトキシカルボニルアニリノ）−１，３，４−トリフルオロアントラキノン、（３）２−（ｐ−エトキシカルボニルアニリノ）−１，３，４−トリフルオロアントラキノン、（４）２−（ｍ−エトキシカルボニルアニリノ）−１，３，４−トリフルオロアントラキノン、（５）２−（ｏ−シアノアニリノ）−１，３，４−トリフルオロアントラキノン、（６）２−（ｐ−シアノアニリノ）−１，３，４−トリフルオロアントラキノン、（７）２−（ｍ−シアノアニリノ）−１，３，４−トリフルオロアントラキノン、（８）２−（ｏ−ニトロアニリノ）−１，３，４−トリフルオロアントラキノン、（９）２−（ｐ−ニトロアニリノ）−１，３，４−トリフルオロアントラキノン、（１０）２−（ｍ−ニトロアニリノ）−１，３，４−トリフルオロアントラキノン、（１１）２−（ｐ−ターシャルブチルアニリノ）−１，３，４−トリフルオロアントラキノン、（１２）２−（ｏ−メトキシアニリノ）−１，３，４−トリフルオロアントラキノン、（１３）２−（２，６−ジイソプロピルアニリノ）−１，３，４−トリフルオロアントラキノン、（１４）２−（２，６−ジクロロアニリノ）−１，３，４−トリフルオロアントラキノン、（１５）２−（２，６−ジフルオロアニリノ）−１，３，４−トリフルオロアントラキノン、（１６）２−（３，４−ジシアノアニリノ）−１，３，４−トリフルオロアントラキノン、（１７）２−（２，４，６−トリクロロアニリノ）−１，３，４−トリフルオロアントラキノン、（１８）２−（２，３，５，６−テトラクロロアニリノ）−１，３，４−トリフルオロアントラキノン、（１９）２−（２，３，５，６−テトラフルオロアニリノ）−１，３，４−トリフルオロアントラキノン、（２０）３−（２，３，４，５−テトラフルオロアニリノ）−２−ブトキシ−１，４−ジフルオロアントラキノン、（２１）３−（４−シアノ−３−クロロアニリノ）−２−オクチルオキシ−１，４−ジフルオロアントラキノン、（２２）３−（３，４−ジシアノアニリノ）−２−ヘキシルオキシ−１，４−ジフルオロアントラキノン、（２３）３−（４−シアノ−３−クロロアニリノ）−１，２−ジブトキシ−４−フルオロアントラキノン、（２４）３−（ｐ−シアノアニリノ）−２−フェノキシ−１，４−ジフルオロアントラキノン、（２５）３−（ｐ−シアノアニリノ）−２−（２，６−ジエチルフェノキシ）−１，４−ジフルオロアントラキノン、（２６）３−（２，６−ジクロロアニリノ）−２−（２，６−ジクロロフェノキシ）−１，４−ジフルオロアントラキノン、（２７）３−（２，３，５，６−テトラクロロアニリノ）−２−（２，６−ジメトキシフェノキシ）−１，４−ジフルオロアントラキノン、（２８）２，３−ジアニリノ−１，４−ジフルオロアントラキノン、（２９）２，３−ビス（ｐ−ターシャルブチルアニリノ）−１，４−ジフルオロアントラキノン、（３０）２，３−ビス（ｐ−メトキシアニリノ）−１，４−ジフルオロアントラキノン、（３１）２，３−ビス（２−メトキシ−６−メチルアニリノ）−１，４−ジフルオロアントラキノン、（３２）２，３−ビス（２，６−ジイソプロピルアニリノ）−１，４−ジフルオロアントラキノン、（３３）２，３−ビス（２，４，６−トリクロロアニリノ）−１，４−ジフルオロアントラキノン、（３４）２，３−ビス（２，３，５，６−テトラクロロアニリノ）−１，４−ジフルオロアントラキノン、（３５）２，３−ビス（２，３，５，６−テトラフルオロアニリノ）−１，４−ジフルオロアントラキノン、（３６）２，３−ビス（ｐ−シアノアニリノ）−１−メトキシエトキシ−４−フルオロアントラキノン、（３７）２−（２，６−ジクロロアニリノ）−１，３，４−トリクロロアントラキノン、（３８）２−（２，３，５，６−テトラフルオロアニリノ）−１，３，４−トリクロロアントラキノン、（３９）３−（２，６−ジクロロアニリノ）−２−（２，６−ジクロロフェノキシ）−１，４−ジクロロアントラキノン、（４０）２−（２，６−ジクロロアニリノ）アントラキノン、（４１）２−（２，３，５，６−テトラフルオロアニリノ）アントラキノン、（４２）３−（２，６−ジクロロアニリノ）−２−（２，６−ジクロロフェノキシ）アントラキノン、（４３）２，３−ビス（２−メトキシ−６−メチルアニリノ）−１，４−ジクロロアントラキノン、（４４）２，３−ビス（２，６−ジイソプロピルアニリノ）アントラキノン、（４５）２−ブチルアミノ−１，３，４−トリフルオロアントラキノン、（４６）１，４−ビス（ｎ−ブチルアミノ）−２，３−ジフルオロアントラキノン、（４７）１，４−ビス（ｎ−オクチルアミノ）−２，３−ジフルオロアントラキノン、（４８）１，４−ビス（ヒドロキシエチルアミノ）−２，３−ジフルオロアントラキノン、（４９）１，４−ビス（シクロヘキシルアミノ）−２，３−ジフルオロアントラキノン、（５０）１，４−ビス（シクロヘキシルアミノ）−２−オクチルオキシ−３−フルオロアントラキノン、（５１）１，２，４−トリス（２，４−ジメトキシフェノキシ−３−フルオロアントラキノン、（５２）２，３−ビス（フェニルチオ）−１−フェノキシ−４−フルオロアントラキノン、（５３）１，２，３，４−テトラ（ｐ−メトキシフェノキシ）−アントラキノン等が挙げられる。
【００７８】
ぺリレン系色素としては、例えば、Ｎ，Ｎ’−ジメチルペリレン−３，４，９，１０−テトラカルボン酸ジイミド、Ｎ，Ｎ’−ジエチルペリレン−３，４，９，１０−テトラカルボン酸ジイミド、Ｎ，Ｎ’−ビス（４−メトキシフェニル）−ペリレン−３，４，９，１０−テトラカルボン酸ジイミド、Ｎ，Ｎ’−ビス（４−エトキシフェニル）−ペリレン−３，４，９，１０−テトラカルボン酸ジイミド、Ｎ，Ｎ’−ビス（４−クロロフェニル）−ペリレン−３，４，９，１０−テトラカルボン酸ジイミド等が挙げられるが、特に好ましくは、Ｎ，Ｎ’−ビス（３，５−ジメチルフェニル）−ペリレン−３，４，９，１０−テトラカルボン酸ジイミド等が挙げられる。
【００７９】
ポリメチン色素としては、ストレプトシアニンまたは開鎖シアニン、ヘミシアニン、閉鎖シアニン、メロシアニン等が挙げられる。
【００８０】
ポルフィリン錯体色素としては、テトラアザポルフィリン金属錯体、テトラアリールポルフィリン、オクタエチルポルフィリン等が挙げられる。
【００８１】
フタロシアニン色素としては、ＣｏＰｃ−４−スルホン酸ナトリウム塩、コバルトＰｃテトラカルボン酸、オクタヒドロキシＮｉＰｃ等が挙げられる。
【００８２】
なお、第１基材１に含まれる色素は、上記で挙げた色素とは異なる色素であってもよい。この色素としては、特に限定されないが、例えば、顔料、染料等が挙げられ、これらを単独または混合して使用することができる。また、前述したような材料と混合して使用することができる。
【００８３】
顔料としては、特に限定されないが、例えば、フタロシアニングリーン、フタロシアニンブルー等のフタロシアニン系顔料、ファストイエロー、ジスアゾイエロー、縮合アゾイエロー、ペンゾイミダゾロンイエロー、ジニトロアニリンオレンジ、ペンズイミダゾロンオレンジ、トルイジンレッド、パーマネントカーミン、パーマネントレッド、ナフトールレッド、縮合アゾレッド、ベンズイミダゾロンカーミン、ベンズイミダゾロンブラウン等のアゾ系顔料、アントラピリミジンイエロー、アントラキノニルレッド等のアントラキノン系顔料、銅アゾメチンイエロー等のアゾメチン系顔料、キノフタロンイエロー等のキノフタロン系顔料、イソインドリンイエロー等のイソインドリン系顔料、ニッケルジオキシムイエロー等のニトロソ系顔料、ペリノンオレンジ等のペリノン系顔料、キナクリドンマゼンタ、キナクリドンマルーン、キナクリドンスカーレット、キナクリドンレッド等のキナクリドン系顔料、ペリレンレッド、ペリレンマルーン等のペリレン系顔料、ジケトピロロピロールレッド等のピロロピロール系顔料、ジオキサジンバイオレット等のジオキサジン系顔料のような有機顔料、カーボンブラック、ランプブラック、ファーネスブラック、アイボリーブラック、黒鉛、フラーレン等の炭素系顔料、黄鉛、モリブデートオレンジ等のクロム酸塩系顔料、カドミウムイエロー、カドミウムリトポンイエロー、カドミウムオレンジ、カドミウムリトポンオレンジ、銀朱、カドミウムレッド、カドミウムリトポンレッド、硫化等の硫化物系顔料、オーカー、チタンイエロー、チタンバリウムニッケルイエロー、べんがら、鉛丹、アンバー、褐色酸化鉄、亜鉛鉄クロムブラウン、酸化クロム、コバルトグリーン、コバルトクロムグリーン、チタンコバルトグリーン、コバルトブルー、セルリアンブルー、コバルトアルミニウムクロムブルー、鉄黒、マンガンフェライトブラック、コバルトフェライトブラック、銅クロムブラック、銅クロムマンガンブラック等の酸化物系顔料、ビリジアン等の水酸化物系顔料、紺青等のフェロシアン化物系顔料、群青等のケイ酸塩系顔料、コバルトバイオレット、ミネラルバイオレット等のリン酸塩系顔料、その他（例えば硫化カドミウム、セレン化カドミウム等）の無機顔料等が挙げられ、これらのうちの１種または２種以上を組み合わせて用いることができる。
【００８４】
染料としては、特に限定されないが、例えば、金属錯体色素、シアン系色素、キサンテン系色素、アゾ系色素、ハイビスカス色素、ブラックベリー色素、ラズベリー色素、ザクロ果汁色素、クロロフィル色素、テトラアゾポルフィリン化合物等のポルフィリン系化合物等が挙げられ、これらのうちの１種または２種以上を組み合わせて用いることができる。
【００８５】
このような色材の第１基材１中の含有量（複数種の色材を用いる場合には合計含有量）は、０．００１ｗｔ％以上５ｗｔ％以下であることが好ましく、０．００３ｗｔ％以上４ｗｔ％以下であることがより好ましい。これにより、デザイン性を高めることができるとともに、色材が凝集するのを防止または抑制することができる。
【００８６】
以上説明したように、本発明の光学シート１０は、光透過性を有するレンズ７（光学部材）の表面に配置されて用いられる光学シートであって、光透過性を有する一対の基材である第１基材１および第２基材２と、第１基材１および第２基材２の間に設けられ、入射する光の一部を透過し、残部を反射させるハーフミラー層３と、を備える。また、第１基材１および第２基材２のうち、レンズ７（光学部材）とは反対側に位置する第１基材１は、色材を含む。これにより、第１基材１に含まれる色材と、ハーフミラー層３における反射光との相乗効果で、所望の色にきらきらと光って見え、デザイン性に優れる。特に、第１基材１が使用時にハーフミラー層３よりも外側に位置しているため、デザイン性を高めるという効果を顕著に発揮することができる。また、ハーフミラー層３が表面（光学シート１０の上面または下面）に露出しておらず、第１基材１等に保護されている構成であるため、ハーフミラー層３が摩耗したり、傷付いたりするのを防止することができる。以上より、光学シート１０では、ハーフミラー層３を保護することができ、優れた光学特性を有するとともにデザイン性に優れる。
【００８７】
＜第２実施形態＞
図４は、本発明の光学シート（第２実施形態）の拡大断面図である。
【００８８】
以下、この図を参照して本発明の光学シートの第２実施形態について説明するが、前述した実施形態との相違点を中心に説明し、同様の事項はその説明を省略する。
本実施形態は、偏光層を有すること以外は前記第１実施形態と同様である。
【００８９】
図４に示すように、本実施形態では、光学シート１０は、さらに、偏光層５と、接着剤層６と、を有している。本実施形態の光学シート１０では、レンズ７側から第２基材２、接着剤層６、偏光層５、接着剤層４、ハーフミラー層３および第１基材１の順で積層されている。
【００９０】
（偏光層）
偏光層５は、第２基材２とハーフミラー層３との間に設けられ、接着剤層４と接着剤層６とによって、ハーフミラー層３および第２基材２に接合されている。接着剤層６は、前述した接着剤層４と同様の構成とすることができる。
【００９１】
偏光層５は、入射光（偏光していない自然光）から、所定の一方向に偏光面をもつ直線偏光を取出す機能を有している。これにより、光学シート１０を介して目に入射する入射光は、偏光される。
【００９２】
偏光層５の偏光度は、特に限定されないが、例えば、５０％以上、１００％以下であることが好ましく、８０％以上、１００％以下であることがより好ましい。また、偏光層５の可視光線透過率は、特に限定されないが、例えば、５％以上６０％以下であることが好ましく、１０％以上５０％以下であることがより好ましい。
【００９３】
このような偏光層５としては、上記機能を有すれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したフィルムや、ポリビニルアルコールの脱水処理物やポリ塩化ビニルの脱塩酸処理物等のポリエン系配向フィルム等が挙げられる。
【００９４】
これらの中でも、偏光層５は、ポリビニルアルコール（ＰＶＡ）を主材料とした高分子フィルムに、ヨウ素または二色性染料を吸着、染色させ、一軸延伸したフィルムが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光層５は、耐熱性に優れるとともに、偏光能に優れる。
【００９５】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００９６】
この偏光層５の厚さは、特に限定されず、例えば、５μｍ以上６０μｍ以下であることが好ましく、１０μｍ以上４０μｍ以下であることがより好ましい。
また、接着剤層６は、接着剤層４と同様にウレタン系接着剤からなるのが好ましい。
【００９７】
なお、このような光学シート１０を製造する際、例えば、第１基材１上にハーフミラー層３を成膜し、偏光層５の両面に接着剤（接着剤層４および接着剤層６）を塗布し、第１基材１のハーフミラー層３が製膜された側と第２基材２との間で偏光層５を挟持するように接合することにより製造することができる。
【００９８】
このように、光学シート１０は、第１基材１および第２基材２のうちのレンズ７（光学部材）側の第２基材２と、ハーフミラー層３との間に設けられた偏光層５をさらに有する。これにより、光学シート１０は、偏光機能を有する。
【００９９】
このような第２実施形態によっても、ハーフミラー層３を保護することができ、優れた光学特性を有するとともにデザイン性に優れる。
【０１００】
＜第３実施形態＞
図５は、本発明の光学シート（第３実施形態）の拡大断面図である。
【０１０１】
以下、この図を参照して本発明の光学シートの第３実施形態について説明するが、前述した実施形態との相違点を中心に説明し、同様の事項はその説明を省略する。
本実施形態は、接着剤層に色材が含まれていること以外は前記第１実施形態と同様である。
【０１０２】
図５に示すように、本実施形態の光学シート１０では、レンズ７側から第２基材２、ハーフミラー層３、接着剤層４および第１基材１の順で積層されている。また、本実施形態では、色材は、接着剤層４に含まれている。色材としては、前記各実施形態と同様に、キノリン系色素、アントラキノン系色素、ぺリレン系色素、ポリメチン色素、ポルフィリン錯体色素、フタロシアニン色素のうちの１種または２種以上の組み合わせであることが好ましい。これにより、接着剤層４の接着剤と色材とを混合する工程において、その混合を良好に行うことができ、色材が凝集することを低減することができる。
【０１０３】
なお、このような光学シート１０を製造する際、例えば、第２基材２上にハーフミラー層３を成膜し、ハーフミラー層３の第２基材２とは反対側の面上かまたは第１基材１の一方の面上に色材を含む接着剤（接着剤層４）を塗布し、接着剤（接着剤層４）を挟持するように接合することにより図示のような光学シート１０を得ることができる。
【０１０４】
このように光学シート１０は、光透過性を有する光学部材であるレンズ７の表面に配置されて用いられる光学シートであって、光透過性を有する一対の第１基材および第２基材と、第１基材および第２基材の間に設けられ、入射する光の一部を透過し、残部を反射させるハーフミラー層３と、第１基材および第２基材のうち、レンズ７とは反対側に位置する第１基材１と、ハーフミラー層３とを接着する接着剤層４と、を備える、また、接着剤層４は、色材を含む。これにより、接着剤層４に含まれる色材と、ハーフミラー層３における反射光との相乗効果で、所望の色にきらきらと光って見え、デザイン性に優れる。特に、接着剤層４が使用時にハーフミラー層３よりも外側に位置しているため、デザイン性を高めるという効果を顕著に発揮することができる。また、ハーフミラー層３が表面（光学シート１０の上面または下面）に露出しておらず、第１基材１等に保護されている構成であるため、ハーフミラー層３が摩耗したり、傷付いたりするのを防止することができる。以上より、光学シート１０では、ハーフミラー層３を保護することができ、優れた光学特性を有するとともにデザイン性に優れる。
【０１０５】
以上、本発明の光学シートおよび光学部品を図示の実施形態について説明したが、本発明は、これに限定されない。例えば、光学シートを構成する各部は、同様の機能を発揮し得る任意の構成と置換することができる。また、任意の構成物が付加されていてもよい。
【０１０６】
なお、本発明の光学シートは、前記各実施形態のうちの、任意の２以上の構成（特徴）を組み合わせてもよい。
【０１０７】
また、本発明の光学シートは、自動車、オートバイ、鉄道等の車両や、航空機、船舶、住宅等の窓部材に貼着して用いることもできる。
【実施例】
【０１０８】
以下、実施例に基づいて本発明をより具体的に説明する。なお、本発明はこれらの実施例によって何ら限定されない。【０１０９】
１．ハーフミラーシート（光学シート）の形成
（実施例１）
まず、ビスフェノールＡ型ポリカーボネート（三菱エンジニアプラスチックス社製、「Ｈ３０００」）を９９．９４ｗｔ％、青色色材（紀和化学工業社製、「ＫＰ  ＰＬＡＳＴ  Ｂｌｕｅ  Ｒ」）を０．０５ｗｔ％、赤色色材（紀和化学工業社製、「ＫＰ  ＰＬＡＳＴ  Ｒｅｄ  Ｇ」）を０．０１ｗｔ％の割合で混合して混合物を得た。この混合物を押し出し成形することで、第１基材（厚さ３００μｍ）を得た。また、ビスフェノールＡ型ポリカーボネート（三菱エンジニアプラスチックス社製、「Ｈ３０００」）１００ｗｔ％の押し出し成型により、第２基材を得た。【０１１０】
次いで、第１基材の一方の面上に、蒸着源の種類を適宜変更した真空蒸着法を用いて、ＣｅＯ２で構成される高屈折率層（厚さ６２ｎｍ）と、ＳｉＯ２で構成される低屈折率層（厚さ５１ｎｍ）とを、この順で形成してハーフミラー層を成膜して、第１基材とハーフミラー層との積層体を得た。【０１１１】
一方で、第２基材の一方の面上に、硬化後に形成される接着剤層の厚さが、５０μｍになるように、コニシ製ボンドウルトラ多用途クリア（シリル化ウレタン系樹脂）で構成される塗膜を塗工した。【０１１２】
次に、第１基材を含む積層体と、第２基材を含む積層体とを、ハーフミラー層と塗膜とが接触するように貼り合わせで接合体を得た。その後、この接合体を、温度２５℃、湿度５０％ＲＨ環境下で７日養生して塗膜を固化させて接着剤層を形成することで、ハーフミラーシートを得た。【０１１３】
（実施例２〜実施例４、比較例１〜比較例２）
各部の構成を表１に示すように変更したこと以外は、実施例１と同様にして実施例２〜実施例４、比較例１〜比較例２のハーフミラーシートを得た。【０１１４】
２．評価
各実施例および各比較例のハーフミラーシートを、以下の方法で評価した。【０１１５】
＜分光反射率測定＞
分光測定器Ｖ−７６０（日本分光社製）を用いて、各実施例および各比較例のハーフミラーシートのミラー面に対して積分球を用いた分光反射率測定を実施し、Ｄ６５光源１０度視野角条件で色のパラメータ（Ｌ＊、ａ＊、ｂ＊）を算出した。その結果を表１に示す。【０１１６】
＜打ち抜き＞
内径が８０ｍｍのリング状の刃を用意し、各実施例および各比較例のハーフミラーシートについて、それぞれ、第２基材側から打ち抜くことで平面視形状がリング状をなすサンプルを準備した。なお、刃は、先端角度θが３０°の両刃であり、４５ｔの打抜きプレス機にて打ち抜く速度（１分間あたりの打ち抜き数）は、３５ｓｐｍとした。【０１１７】
＜湾曲追従性試験＞
成形機ＣＰＬ３２（レマ社製）を用いて１５０℃、４分間、中央１箇所に真空孔を有する曲率半径が８７ｍｍ（６カーブ）のアルミニウム製球面成形型に、各サンプルを真空度０．０５ＭＰａにて真空吸引させることにより、各実施例および各比較例のサンプルを、６カーブの湾曲形状にした。【０１１８】
次いで、湾曲形状をなす各実施例および各比較例のサンプルについて、それぞれ、以下の評価を行った。すなわち、各実施例および各比較例のサンプルが備えるハーフミラー層におけるクラックの発生の有無を、目視およびデジタルマイクロスコープ（キーエンス社製、「ＶＨＸ−１０００」）を用いた顕微鏡観察を実施し、以下に示す評価基準に従って評価した。その結果を表１に示す。【０１１９】
Ａ：目視でクラックの発生なし、顕微鏡観察でもクラックの発生なし。
Ｂ：目視でクラックの発生なし、顕微鏡観察での微細なクラックの発生あり。
Ｃ：目視で微細なクラックの発生あり、顕微鏡観察でもクラックの発生あり。
Ｄ：目視で明らかなクラックの発生あり、顕微鏡観察でもクラックの発生あり。【０１２０】
【表１】
2020153324.tif 000004
【０１２１】
表１に示したように、各実施例におけるハーフミラーシート（サンプル）では、湾曲追従性および打ち抜き性の双方に優れた結果を示した。また、各実施例は全て比較例１と同じハーフミラー層を使用しているにもかかわらず、基材１の色によって様々な反射色を実現しており、意匠性を高めることができた。【０１２２】
これに対して、比較例２におけるハーフミラーシート（サンプル）では、実施例３と近いゴールドの反射色を示しており、打ち抜き性には優れるものの、目視でも明らかなクラックの発生が認められ湾曲追従性に劣る結果を示した。ハーフミラー層のみで反射色を調整すると、比較例２のように、色によっては層が厚くなってしまい、クラックが発生しやすくなるが、実施例１〜４のように基材１に色材を加えることで、加工性を維持したまま意匠性を高めることができることを確認できた。
【産業上の利用可能性】
【０１２３】
本発明によれば、ハーフミラー層を保護することができ、優れた光学特性を有するとともにデザイン性に優れる光学シート、および係る光学シートを備えた光学部品を提供することができる。したがって、本発明は、産業上の利用可能性を有する。
【図１】
2020153324.tif 000005
【図２】
2020153324.tif 000006
【図３】
2020153324.tif 000007
【図４】
2020153324.tif 000008
【図５】
2020153324.tif 000009
【国際調査報告】
2020153324.tif 000010
2020153324.tif 000011
2020153324.tif 000012
2020153324.tif 000013